(57)【要約】【課題】表面シートに与えられる液体を速やかに吸収できるようにするとともに、表面シートでの液体の拡散範囲を抑制でき、横漏れも防止しやすい吸収性物品を提供することを目的としている。【解決手段】表面シート６は、親水性繊維２０と撥水性繊維２１とを含み、繊維どうしが接合されて各繊維が三次元方向に延びる骨格を形成し、前記繊維間に空隙２２が形成されている。このため排泄液は表面シート６を前記空隙２２内を通って透過しやすく、しかも前記空隙２２の周囲には嵩方向に断続的に前記撥水性繊維２１が存在するため前記空隙２２を通過途中の排泄液が、前記親水性繊維２０を伝ってシート方向に拡散しようとする液が前記撥水性繊維２１によって弾かれるため、排泄液の拡散を従来に比べて抑制することができる。【選択図】　　図５
2004073759.tif 000002
【特許請求の範囲】
【請求項１】
裏面シートと、液透過性の表面シートとの間に、中間層が設けられている吸収性物品において、
前記表面シートの少なくとも一部が、親水性繊維と撥水性繊維とが混合された液透過性の不織布で形成されていることを特徴とする吸収性物品。
【請求項２】
前記不織布は、前記繊維どうしが接合されて各繊維が三次元方向に延びる骨格を形成し、繊維間に空隙が形成されているものである請求項１記載の吸収性物品。
【請求項３】
前記親水性繊維は、表面に親水性油剤が塗布された合成繊維、繊維内に親水性油剤が混合された合成繊維、天然繊維、再生セルロース繊維のいずれか１種以上である請求項１または２記載の吸収性物品。
【請求項４】
前記撥水性繊維は、表面に撥水性油剤が塗布された繊維、繊維内に撥水性油剤が混合された合成繊維、のいずれか一方または双方である請求項１ないし３のいずれかに記載の吸収性物品。
【請求項５】
前記親水性繊維と撥水性繊維との質量比が、９５：５〜５０：５０の範囲内である請求項１ないし４のいずれかに記載の吸収性物品。
【請求項６】
前記親水性繊維および撥水性繊維の繊度が、１．１ｄｔｅｘ〜６．６ｄｔｅｘの範囲内である請求項１ないし５のいずれかに記載の吸収性物品。
【請求項７】
前記不織布で形成された表面シートの目付けが、１５ｇ／ｍ２〜１２０ｇ／ｍ２の範囲内である請求項１ないし６のいずれかに記載の吸収性物品。
【請求項８】
前記不織布で形成された表面シートは、身体に向く第１の面と、前記中間層に向く第２の面とを有し、第１の面での撥水性繊維の占有率が、第２の面での撥水性繊維の占有率よりも高い請求項１ないし７のいずれかに記載の吸収性物品。
【請求項９】
１枚の前記不織布で前記表面シートが形成されており、この１枚の不織布内で撥水性繊維の占有率が厚み内で相違している請求項８記載の吸収性物品。
【請求項１０】
複数枚の前記不織布が重ねられて前記表面シートが形成されており、前記第１の面側に位置する不織布での撥水性繊維の占有率が、前記第２の面側に位置する不織布での撥水性繊維の占有率よりも高い請求項８記載の吸収性物品。
【請求項１１】
前記中間層は、親水性材料を有する吸収層と、親水性の繊維どうしが接合されて空隙を形成する三次元骨格構造を有し且つ前記吸収層よりも密度の低い液案内層とで形成されており、前記液案内層の表面に前記不織布で形成された表面シートが接している請求項１ないし１０のいずれかに記載の吸収性物品。
【請求項１２】
前記液案内層は、化学繊維で形成されたエアースルー不織布、または化学繊維を含むエアーレイド不織布である請求項１１記載の吸収性物品。
【請求項１３】
前記中間層は、親水性材料を有する吸収層であり、この吸収層の表面に、前記不織布で形成された表面シートが接している請求項１ないし１０のいずれかに記載の吸収性物品。
【請求項１４】
前記不織布で形成された表面シートに、多数の液透過孔が形成されている請求項１ないし１３のいずれかに記載の吸収性物品。
【請求項１５】
縦方向に延びる中心線を含み横方向へ所定の幅寸法の範囲に、表面側へ隆起した中央吸収領域が設けられており、少なくともこの中央吸収領域に前記不織布で形成され表面シートが設けられている請求項１ないし１４のいずれかに記載の吸収性物品。
【請求項１６】
縦方向に延びる中心線から左右両側に所定距離離れた位置に、表面シートと吸収層とが凹状に加圧された圧着部が縦方向に連続して形成されており、前記圧着部で挟まれた領域が前記中央吸収領域とされている請求項１５記載の吸収性物品。
【発明の詳細な説明】
【０００１】
【発明の属する技術分野】
本発明は、女性の経血またはおりもの吸収用、尿吸収用、またはペットが排泄する尿吸収用の吸収性物品に係り、特に、表面シートに与えられる排泄液を透過できるとともにその拡散を抑制でき前記経血やおりものなどの吸収に適した吸収性物品に関する。
【０００２】
【従来の技術およびその問題点】
女性性器から排泄される経血等を吸収する生理用ナプキン、またはおりもの等を吸収するパンティライナーなどの吸収性物品の一般的な構造は、吸収層の表面が液透過性の表面シートで覆われたものとなっている。前記吸収層は、パルプなどの親水性の天然繊維で形成された不織布、または前記不織布内に高吸収性ポリマー（ＳＡＰ）が混合されたものなどで形成されている。また前記表面シートは、親水処理された疎水性の化学繊維で形成された不織布、またはレーヨンなどの親水性の再生セルロース繊維と前記親水処理された化学繊維とで形成された不織布が使用されている。あるいは、コットンなどの親水性の天然繊維が含まれたものも存在している。
【０００３】
この吸収性物品では、表面シートの表面に与えられた液体は、前記吸収層の親水性および毛細管作用により引き付けられて、表面シートを透過して前記吸収層に吸収されて保持される。
【０００４】
しかし、前記表面シートは、親水処理された化学繊維、再生セルロース繊維または天然繊維で形成されて、表面シートの表面と内部の全域が親水性であるため、前記表面シート上に与えられた排泄液は、前記表面シート内を透過するのみならず、表面シートに沿って広い範囲にわたって平面的に拡散しやすい。その結果、表面シートが広い範囲で前記排泄液を保持することになって肌に湿潤感を与えやすく、また表面での排泄液の拡散範囲が広くなることによって、着用者に視覚的な嫌悪感を与える心配がある。
【０００５】
また、特開平５−１１５５０４号公報には、排泄液吸収性物品用の表面材が開示されており、この表面材は、吸収性芯材に接する側である下側から、親水性繊維層、撥水性繊維層の順に積層されたもの、あるいは前記下側から、親水性繊維層、疎水性繊維層、および撥水性繊維層の順に積層されたものであり、肌当接面に前記撥水性繊維層が露出している。そして、前記撥水性繊維層から前記親水性繊維層まで、あるいは前記親水性繊維層の下に設けられた吸収芯材まで通じる複数の液透過孔が設けられている。
【０００６】
前記公報に記載の発明は、それ以前の従来例である表面材として開孔フィルムを用いたものを改良したものである。すなわち、前記開孔フィルムを表面材として用いたものは、通気性が劣り、また開孔が大きいために表面側への液戻りの抑制効果が低いことに着目し、表面材の最表面を撥水性繊維層とすることにより、通気性を確保し、また液透過孔の周囲に親水性繊維層が位置しているために液の引き込み効果を高め、さらに液透過孔の周囲に親水性繊維層が位置しているため、吸収芯材に吸収された排泄液が前記液透過孔を通じて表面側へ液戻りするのを防止する効果が高くなるというものである。
【０００７】
しかしながら、表面材の最表面は撥水性繊維層であるため、液の透過機能に関しては開孔フィルムの表面材と大きな相違が無く、撥水性繊維層が全域に存在しているために表面材自体が液透過機能を発揮できるものではない。よって、撥水性繊維層の表面に液残りが発生するのを避けることができず、これが身体に付着して身体に湿潤感を与えやすいものとなっている。また、表面材自体が液透過機能を有していないため、繰り返し与えられる排泄液を吸収芯材に迅速に導くためには、液透過孔の開孔面積や開孔面積率を大きくすることが必要であり、そのため表面材に体圧が作用したときに吸収芯材に吸収された排泄液が表面材の表面に戻りやすい欠点を有している。
【０００８】
本発明は上記従来の課題を解決するものであり、表面シート自体が液体を透過する機能を有する構造であり、しかも表面シートでの液体の拡散を抑制でき、排泄液を限られた範囲で受け止めて直ちに吸収できる吸収性物品を提供することを目的としている。
【０００９】
【課題を解決するための手段】
本発明は、裏面シートと、液透過性の表面シートとの間に、中間層が設けられている吸収性物品において、
前記表面シートの少なくとも一部が、親水性繊維と撥水性繊維とが混合された液透過性の不織布で形成されていることを特徴とするものである。
【００１０】
前記表面シートを形成する不織布は、その内部に三次元的に延びる空隙が形成されているが、この空隙は周囲に主に親水性繊維が存在している部分と、周囲に主に疎水性繊維が存在している部分を有している。液体は主に前記親水性繊維が存在している空隙を伝わって伝達されていくが、主に前記撥水性繊維が存在している空隙において伝達が抑制される。その結果、表面シート内において液体は拡散を抑制されながら厚み方向へ透過していくようになる。
【００１１】
前記不織布で表面シートが形成されていると、排泄液が表面シートに沿って拡散することなく表面シートを透過できるようになり、いわゆるスポット的な吸収機能が高くなる。したがって、表面シートにおいて経血などの排泄液を拡散することなく局部的に集中させて透過させることができるため、着用者の体の排泄部以外の部分が排泄液で汚れることが少なく、不快感を生じ難く、また身体の排泄部以外の領域に付着した排泄液を拭き取る手間を与えることが非常に少なくなる。さらに生理用ナプキンやおりもの吸収シートなどとして使用した場合に、表面で見える排泄液の拡散が少ないため、液で体が汚れるのではないか、液の横漏れが生じるのではないかなどの不安を着用者がおぼえることが少ない。
【００１２】
前記のように無数の空隙を形成するためには、前記不織布は、前記繊維どうしが接合されて各繊維が三次元方向に延びる骨格を形成し、繊維間に空隙が形成されているものとして構成され、例えばエアースルー不織布が好ましく使用される。
【００１３】
例えば、前記親水性繊維は、表面に親水性油剤が塗布された合成繊維、繊維内に親水性油剤が混合された合成繊維、天然繊維、再生セルロース繊維のいずれか１種以上が使用される。また、前記撥水性繊維は、表面に撥水性油剤が塗布された繊維、繊維内に撥水性油剤が混合された合成繊維、のいずれか一方または双方が使用される。
【００１４】
すなわち、本明細書での「親水性繊維」とは、疎水性の化学繊維（合成繊維）に親水性油剤が塗布されたものまたは練り込まれるなどして混合されたもの、または天然繊維、あるいは再生セルロース繊維を意味する。また撥水性繊維は、疎水性の化学繊維（合成繊維）やその他の繊維に撥水性油剤が塗布されたもの、または前記合成繊維に撥水性油剤が練り込まれるなどして混合されたものを意味する。
【００１５】
例えば、前記親水性繊維と撥水性繊維との質量比が、９５：５〜５０：５０の範囲内であることが好ましく、前記範囲内であれば、表面シートが液透過能力を有し、しかも液体の拡散を防止できるものとなる。
【００１６】
また、前記親水性繊維及び撥水性繊維の繊度が、１．１ｄｔｅｘ〜６．６ｄｔｅｘの範囲内であると、前記のように周囲が親水性で液を引き付ける空隙と、液の伝達を抑制する周囲が撥水性の空隙を無数に三次元的に連続して形成することができる。
【００１７】
また、前記不織布で形成された表面シートの目付けは、１５ｇ／ｍ２〜１２０ｇ／ｍ２の範囲内であることが好ましい。
【００１８】
さらに、前記不織布で形成された表面シートは、身体に向く第１の面と、前記中間層に向く第２の面とを有し、第１の面での撥水性繊維の占有率が、第２の面での撥水性繊維の占有率よりも高いものとしてもよい。
【００１９】
この構造では、表面シートの第１の面よりも第２の面に、親水性繊維が位置する空隙が多く存在するようになり、表面シート内に第１の面から第２の面に向かって親水度が高くなる勾配を形成でき、厚み方向への液の伝達性、すなわち液の透過性を良好にできる。
【００２０】
例えば、１枚の前記不織布で表面シートが形成されており、この不織布内で撥水性繊維の占有率が厚み内で相違しているものであり、あるいは複数枚の前記不織布が重ねられて前記表面シートが形成され、前記第１の面側に位置する不織布での撥水性繊維の占有率が、前記第２の面側に位置する不織布での撥水性繊維の占有率よりも高いものである。
【００２１】
また、前記中間層は、親水性材料を有する吸収層と、親水性の繊維どうしが接合されて空隙を形成する三次元骨格構造を有し且つ前記吸収層よりも密度の低い液案内層とで形成されており、前記液案内層の表面に前記表面シートが接しているものが好ましい。
【００２２】
この構成では、表面シートに与えられた液が、自重により表面シートを透過し、さらに液案内層内の空隙に沿って自重で降下して、吸収層に与えられるようになる。よって表面シートに繰り返して与えられる排泄液が迅速に液案内層へ抜け出るようになって、表面シートが排泄液で飽和するのを防止でき、繰り返して与えられる排泄液を迅速に引き込むことができるようになる。また表面シートと吸収層との距離が保たれるため、吸収層に吸収された液体が表面シートに逆戻りしにくくなる。また、密度の低い液案内層の上に表面シートが位置すると、吸収性物品に強い体圧が作用したときに表面シートが潰れにくく、よって表面シート内の前記空隙が液透過機能を常に発揮できるようになる。
【００２３】
このような液の案内機能およびクッション機能を発揮できるためには、前記液案内層が、化学繊維で形成されたエアースルー不織布、または化学繊維を含むエアーレイド不織布であることが好ましい。
【００２４】
あるいは、前記中間層は、親水性材料を有する吸収層であり、この吸収層の表面に前記表面シートが接しているものであってもよい。
【００２５】
また、前記不織布で形成された表面シートに多数の液透過孔が形成されているものであってもよい。
【００２６】
前記不織布に液透過孔を形成すると、液体がさらに不織布を透過しやすくなる。ただし、本発明では液透過孔を形成していなくても、液透過性の前記不織布を液体が局部的に透過しやすいものとなる。
【００２７】
また本発明の吸収性物品は、縦方向に延びる中心線を含み横方向へ所定の幅寸法の範囲に、表面側へ隆起した中央吸収領域が設けられており、少なくともこの中央吸収領域に前記不織布で形成され表面シートが設けられているものとして構成できる。
【００２８】
例えば、縦方向に延びる中心線から左右両側に所定距離離れた位置に、表面シートと吸収層とが凹状に加圧された圧着部が縦方向に連続して形成されており、前記圧着部で挟まれた領域が前記中央吸収領域とされているものである。
【００２９】
また、中央吸収領域を隆起させる構造として、前記中間層の中央部を肉厚にすること、あるいは中間層として設けられる吸収層を中央部分が隆起するように変形させることなどで実現できる。
【００３０】
このように、中央が隆起した吸収性物品は、生理用ナプキンとして用いたときに、隆起した中央吸収領域が女性の膣口に密着する密着型のものとして機能する。この密着型のものでは、膣口から排出された経血が表面シートに局部的に与えられ、この経血が前記不織布で形成された表面シートを局部的に透過して、中間層に与えられるものとなる。
【００３１】
【発明の実施の形態】
図１は本発明の吸収性物品の第１の実施の形態として生理用ナプキン１を肌当接面側である表面側を上にして示した斜視図、図２はその平面図、図３は図１に示す生理用ナプキン１の横方向中心線Ｏｘ−Ｏｘでの断面をＩＩＩ−ＩＩＩ矢視方向から見た断面図、図４（Ａ）は前記断面図の一部を拡大した拡大断面図、図４（Ｂ）は、図４（Ａ）の一部をさらに拡大した拡大断面図、図５（Ａ）は、表面シートを構成する繊維構造の一部を拡大し、それを模式図的に示した部分拡大斜視図、図５（Ｂ）は図５（Ａ）をさらに拡大した部分拡大斜視図、図６（Ａ）（Ｂ）は表面シートに親水性の勾配を付けた例を示す断面図、図７は前記生理用ナプキン１を着用したときの変形状態を示す断面図、図８は表面シートに形成された液透過孔の一例を示す拡大平面図である。
【００３２】
図１に示す生理用ナプキン１の平面形状は縦長であり、縦方向に延びる右側縁部１ａと左側縁部１ｂが直線形状であり、前縁部１ｃおよび後縁部１ｄは共に円弧形状である。図２に示すように、生理用ナプキン１は、横方向に二分する縦方向中心線Ｏｙ−Ｏｙを介して左右対称形状であり、また縦方向に二分する横方向中心線Ｏｘ−Ｏｘを介して前方半分と後方半分とが対称形状である。
【００３３】
図３の断面図に示すように、この生理用ナプキン１は、裏面側に液不透過性の裏面シート２が位置し、装着者の肌に向けられる表面側に液透過性の表面シート６が現れている。前記裏面シート２と表面シート６との間には、中間層として、下層吸収体３および上層吸収体４から成る吸収層、および親水性の繊維で三次元骨格構造に形成された液案内層５が設けられている。
【００３４】
この生理用ナプキン１には、所定面積の領域を囲む圧着部９が形成されている。図２に示すように、この圧着部９は一定の幅寸法Ｗａを有して帯状に連続して延びている。この圧着部９は、縦方向中心線Ｏｙ−Ｏｙから左右に所定距離開けた位置で縦方向に延びる右側圧着部９ａおよび左側圧着部９ｂ、横方向中心線Ｏｘ−Ｏｘから前後に所定距離開けた位置で横方向に向けて形成された前方圧着部９ｃおよび後方圧着部９ｄを有している。右側圧着部９ａと左側圧着部９ｂおよび前方圧着部９ｃと後方圧着部９ｄは、互いに連続しており、右側圧着部９ａおよび左側圧着部９ｂは縦方向中心線Ｏｙ−Ｏｙに向けて凸形状の曲線で、前方圧着部９ｃと後方圧着部９ｄは前後方向に向けて凸形状の曲線である。
【００３５】
そして、前記圧着部９は、縦方向中心線Ｏｙ−Ｏｙを介して左右対称形状であり、また横方向中心線Ｏｘ−Ｏｘを介して前後に対称形状である。
【００３６】
図２に示すように、前記下層吸収体３は、縦方向中心線Ｏｙ−Ｏｙに凸側が向けられる曲線形状の右側縁部３ａと左側縁部３ｂ、および横方向中心線Ｏｘ−Ｏｘにから離れる方向に凸側が向けられる曲線形状の前縁部３ｃと後縁部３ｄを有する広い面積のものである。前記上層吸収体４は、前記右側縁部３ａと左側縁部３ｂと同じ向きの曲線形状である右側縁部４ａと左側縁部４ｂ、および前記前縁部３ｃと後縁部３ｄと同じ向きの曲線形状である前縁部４ｃと後縁部４ｄを有しており、その形状は前記圧着部９の平面形状のほぼ相似である。
【００３７】
そして、前記上層吸収体４は前記圧着部９の外周の輪郭線９Ｂで囲まれる面積よりも広く、且つ前記下層吸収体３よりも小さい面積を有している。この実施の形態では、下層吸収体３の輪郭形状と上層吸収体４の輪郭形状が、縦方向中心線Ｏｙ−Ｏｙを介して左右対称形状であり、また横方向中心線Ｏｘ−Ｏｘを介して前後に対称形状である。
【００３８】
前記圧着部９では、右側圧着部９ａ、左側圧着部９ｂ、前方圧着部９ｃおよび後方圧着部９ｄの全範囲において、下層吸収体３と上層吸収体４とが凹状に加圧されている。そして、この圧着部９の内側の輪郭線９Ａで囲まれる所定面積の範囲が中央吸収領域１１であり、この中央吸収領域１１は、装着者の肌に向けて隆起している。この生理用ナプキン１を装着すると前記中央吸収領域１１が女性の膣口に密着できるようになる。ただし、前記圧着部９が縦方向に延びる右側圧着部９ａと左側圧着部９ｂのみを有し、前方圧着部９ｃおよび後方圧着部９ｄを有しないものであって、前記右側圧着部９ａと左側圧着部９ｂとで挟まれた領域が中央吸収領域１１とされたものであってもよい。
【００３９】
前記表面シート６は不織布で形成されており、繊維内に形成された空隙を通じて液体の透過機能を有し、しかも表面シート６の表面および内部において平面的な液体の拡散を抑制できる構造である。
【００４０】
図５に示すように、前記表面シート６には、肌側に向けられる第１の面２５と、中間層である前記液案内層５に向けられる第２の面２６を有するシート状の繊維構造体であり、親水性繊維２０と撥水性繊維２１とが含まれている。図５では、親水性繊維２０を白色で、撥水性繊維２１にはハッチングを付して図示しているが、これは繊維の種別を理解しやすくしたためのものであり、実際は親水性繊維２０と撥水性繊維２１は共に外観が白色である。
【００４１】
図５（Ａ）に示すように、前記親水性繊維２０と撥水性繊維２１は、それぞれの繊維長が３０〜７０ｍｍ程度であり、親水性繊維２０と撥水性繊維２１とが混合されたウエッブがフォーミングされて、繊維どうしが接合された不織布である。
【００４２】
前記親水性繊維２０と撥水性繊維２１は、三次元方向に延びて互いに交叉し部分的に交絡して、繊維どうしが接着されたもので、各繊維が三次元骨格構造を形成している。前記繊維間には、空隙２２が形成されており、この空隙は三次方向へ迷路のように連続し、また表面シート６の第１の面２５から第２の面２６に向けて前記空隙２２が連通して液透過経路が形成されている。
【００４３】
前記親水性繊維２０は化学繊維を使用でき、例えばポリエチレン（ＰＥ）、ポリプロピレン（ＰＰ）、ポリエチレンテレフタレート（ＰＥＴ）等の合成樹脂から１つの樹脂を選択して形成された疎水性で熱可塑性の合成繊維、あるいは芯部がポリエチレンテレフタレート（ＰＥＴ）やポリプロピレン（ＰＰ）で、鞘部がポリエチレン（ＰＥ）の芯鞘型複合合成繊維、あるいは一方のサイドが前記ポリエチレンテレフタレート（ＰＥＴ）やポリプロピレン（ＰＰ）で、他方のサイドがポリエチレン（ＰＥ）のサイドバイサイド構造の複合合成繊維が用いられる。これら繊維に酸化チタンなどの無機フィラーを０．４質量％以上混入することにより、繊維を白色化することが可能である。この白色化した繊維を用いることにより、表面シート６を透過し上層吸収体４に吸収された経血などを表面側から目立ちにくいように隠蔽できるものとなる。また、酸化チタンを含有することで、表面シート６の滑りをよくすることができ、前記表面シート６の風合いがよくなる。
【００４４】
そして前記合成繊維の表面に親水性油剤を塗布したもの、または繊維内に親水性油剤が練り込まれたものが、前記親水性繊維２０として使用される。
【００４５】
前記親水性油剤は、ウエッブを形成する以前の段階で、前記合成繊維の表面にスプレー等で吹き付けられることで塗布でき、または紡糸直後の前記合成繊維を前記親水性油剤に浸すことで塗布できる。また、原料となる樹脂材料に親水性油剤を混入してから溶融させて紡糸することで、前記親水性油剤を繊維の樹脂内に練り込むことができる。前記親水性油剤は、例えば界面活性剤であり、例えばノニオン系活性剤、アニオン系活性剤、カチオン系活性剤、または両性活性剤などを用いることができる。
【００４６】
前記合成繊維に対する前記親水性油剤の塗布量または混合量は、合成繊維に親水性油剤が塗布されまたは混合された親水性繊維を１００質量％としたときに、親水性油剤が０．２質量％〜１．０質量％の範囲内であることが好ましい。
【００４７】
また前記親水性繊維２０として、親水性の天然繊維であるコットンやパルプ、レーヨンに代表される再生セルロース繊維を用いることもできる。
【００４８】
前記撥水性繊維２１は、前記親水性繊維２０と同種の各合成繊維に、酸化チタンが前記親水性繊維２０と同じ率で混入されたものが使用され、その表面に撥水油剤が塗布され、または繊維内に撥水油剤が練り込まれたものが使用される。
【００４９】
合成繊維に対する撥水油剤の塗布方法や混入方法、および撥水油剤の好ましい質量％などは、親水性繊維２０に親水性油剤を塗布しまたは混合させるのと同じである。
【００５０】
前記撥水性油剤としては、鎖状のポリジメチルシリコーンなどで代表されるシリコーン（Ｓｉ）系オリゴマーや、パーフルオロアルキル基を含むアルコールのアクリル酸エステルポリマー、燐酸エステルなどで代表されるフッ素（Ｆ）系オリゴマーを挙げることができる。シリコーン系の撥水性油脂の方が、前記合成繊維への前記油剤の定着性が良好である点で好ましい。
【００５１】
図５に示すように、繊維で三次元骨格が形成された前記表面シート６としてはエアースルー法で製造された不織布が好ましく使用される。このエアースルー法は、疎水性の合成繊維に親水性油剤が塗布されまたは練り込まれた前記親水性繊維２０と、疎水性の合成繊維に撥水性油剤が塗布されまたは練り込まれた撥水性繊維２１を混合したものをカード法でウエッブとなるようにフォーミングする。そして、１３０℃〜１４０℃の熱風内に前記ウエッブを１００〜２００ｍ／ｍｉｎの速度で通過させ、親水性繊維２０どうし、親水性繊維２０と撥水性繊維２１、または撥水性繊維２１どうしの表面を熱融着させて接着させる。
【００５２】
前記親水性繊維２０と撥水性繊維２１の質量比（親水性繊維の質量：撥水性繊維の質量）は９５：５〜５０：５０の範囲内であることが好ましい。すなわち前記親水性繊維２０は表面シート６を構成する繊維の少なくとも半分以上の質量比を占めることが好ましく、前記親水性繊維２０の質量比が５０％を下回ると、空隙２２内において撥水性繊維２１が支配的に位置する領域が増え、液体が前記空隙２２内を浸透しにくくなる。そのため、前記表面シート６表面に排泄液が滞留しやすくなり、表面シート６の表面に残った経血などが肌に付着しやすくなって不快感を生じやすい。
【００５３】
また、前記撥水性繊維２１の質量比が５％未満であると、表面シート５の内部の空隙内に、親水性繊維２０が支配的に位置する領域が増え、表面シート６内で液体が三次元方向に拡散しやすくなって、液体が表面シート６の面内に拡散しやすくなる。また、液体の厚み方向での透過性を良好にし、シート面方向での液体の拡散を抑制するためには、前記質量比が９０：１０〜６０：４０であることがさらに好ましく、最も好ましくは８５：１５〜７５：２５である。
【００５４】
前記親水性繊維２０および撥水性繊維２１の繊度は、１．１ｄｔｅｘ〜６．６ｄｔｅｘの範囲内であることが好ましい。前記繊維２０，２１の繊度が前記範囲内よりも大きいと、繊維間の空隙が大きくなりすぎて、毛細管作用が低下し液体が空隙２２内を伝わりにくくなり、前記表面シート６の液体の透過性が低下する。また繊度が前記範囲よりも小さいと、前記空隙が狭すぎるものとなり液体が空隙内を浸透しにくくなる。また繊度が前記範囲よりも小さいと、表面シート６の三次元骨格構造の強度が低下して、表面シート６に外圧が作用したときに空隙２２が潰れやすくなる。
【００５５】
前記表面シート６の目付けは、１５ｇ／ｍ２〜１２０ｇ／ｍ２の範囲内であることが好ましい。なお、表面シート６が複数枚の不織布の積層体で形成される場合も、その合計の目付けが前記範囲内であることが好ましい。前記未満であると表面強度を充分に得ることができず、湿潤状態で破れが生じるおそれがあり、また繊維量が少なすぎて、前記表面シート６を透過した排泄液が、体圧で液戻りする危険性がある。また前記範囲を超えると、表面シート６がごわごわしたものとなり着用中に違和感を生じるおそれがあり、また表面シート６下に設けられた液案内層５に排泄液が到達するのに時間がかかり、液体の浸透性が妨げられ前記表面シート６表面に排泄液が滞留しやすくなり好ましくない。なお前記目付けは、１５ｇ／ｍ２〜９０ｇ／ｍ２の範囲内であることがより好ましく、さらに好ましくは２０ｇ／ｍ２〜８０ｇ／ｍ２の範囲内である。
【００５６】
また表面シート６の密度は０．１２ｇ／ｃｍ３以下であることが好ましい。女性の生理時の経血などの排泄液は比較的粘度が高いため、密度が前記以内であると、前記経血などを透過しやすい空隙２２が形成される。
【００５７】
前記表面シート６に用いられる撥水性繊維２１は、以下の試験方法で測定したときの耐水度が５〜６０ｍｍＨ２Ｏの範囲のものが好ましく、より好ましくは１５〜４５ｍｍＨ２Ｏの範囲であり、さらに好ましくは２０〜４０ｍｍＨ２Ｏの範囲である。
【００５８】
この耐水度は、ＪＩＳ　Ｌ−１０９２（１９９２年）の「４．試験の種類」の「（１）耐水度試験」の中の「（１，１）Ａ法（低水圧法）」の「（ａ）静水圧法」に基づいて測定するものであり、実際には「安田精機製作所株式会社製の織布耐水圧試験機（Ｎｏ．４０９−Ｈ）」により測定することができる。この測定は、蒸留水またはイオン交換水を用いて試験片の一方の側に静水圧を与え、試験片の裏側の３箇所から水が出たときの前記静水圧を測定するものである。
【００５９】
前記耐水度を測定するための試験片として、同じ種類の繊維を開繊機で開繊し、開繊された繊維をローラカード機に２回通過させて、目付けが２９±１ｇ／ｍ２のウエッブをフォーミングし、このウエッブを１４０℃で１０秒加熱し、繊維間を融着させて、２〜３ｍｍの厚み範囲のエアースルー不織布を形成した。そしてこの試験片を５×５ｃｍの大きさに切断して、前記耐水圧を測定してみた。
【００６０】
まず、前記試験により、後に説明する実施例の表面シートＡとＢで使用されている親水性繊維のみを用いて前記耐水度を測定したところ、その測定値は０ｍｍＨ２Ｏであった。また実施例の表面シートＡに使用されている前記親水性繊維と同じ繊維で、親水油剤を塗布していない疎水性繊維のみを用いて前記耐水度を測定したところ、その測定値は５ｍｍＨ２Ｏであった。シリコーン系の撥水油剤を塗布した繊維で、後の実施例の表面シートＡに使用されている撥水性繊維のみを用いて前記耐水圧を測定したところ、その測定値は２８ｍｍＨ２Ｏであった。またフッ素系の撥水油剤を塗布した他の撥水性繊維のみを用いたものでは、２０ｍｍＨ２Ｏであり、シリコーン系の撥水油剤を塗布した他の撥水性繊維のみを用いたものでは４０ｍｍＨ２Ｏであった。
【００６１】
表面シート６に使用される撥水性繊維の耐水度が前記好ましい範囲に満たないと、表面シート６の面内で液体の拡散を阻止する機能が低下し、また前記範囲を超えると経血などの比較的粘度の高い液体の透過性が好ましいものではなくなる。
【００６２】
また、前記表面シート６として、親水性繊維２０と撥水性繊維２１との比率が、第１の面２５側と第２の面２６側で相違し、第１の面２５側における撥水性繊維２１の比率が、第２の面２６側での撥水性繊維２１の比率よりも多くしたものも好ましく使用される。このように構成すると、第１の面２５側よりも第２の面２６側において空隙２２内の親水度が高くなり、第１の面２５から第２の面にかけて親水度の勾配を形成することができる。その結果、第１の面２５に与えられた液体が、空隙２２内を通って第２の面２６に向けて引かれやすくなり、液体が表面シート６を厚み方向へ透過しやすくなる。
【００６３】
図６（Ａ）（Ｂ）はこのように親水度に勾配をつけた表面シートの一例を断面図で示している。図６（Ａ）に示す表面シート６Ａは１枚の不織布で形成されており、第１の面２５側に位置する半層６Ｄでの撥水性繊維の含有比率が、第２の面２６側に位置する半層６Ｅでの撥水性繊維の含有比率よりも高くしたものである。この表面シート６は、前記好ましい質量比の範囲内で、親水性繊維２０の比率を高くした下層の繊維ウエッブの上に、前記好ましい範囲内で撥水性繊維２１の比率を前記下層よりも多くした繊維ウエッブを重ね、その状態でエアースルー法により熱で繊維間を融着することにより形成できる。
【００６４】
図６（Ｂ）に示す表面シート６Ｂは、前記エアースルー法で製造された第１の不織布６Ｇの上に、同じくエアースルー法で製造された第２の不織布６Ｆが重ねられたものである。それぞれの不織布において親水性繊維２０と撥水性繊維２１の比率が前記の好ましい範囲に設定されており、しかも第２の不織布６Ｆに含まれる撥水性繊維２１の含有比率を、第１の不織布６Ｇに含まれる撥水性繊維２１の含有比率よりも高くしたものである。この場合に、第１の不織布６Ｇと第２の不織布６Ｆは、接合されることなく単純に重ねられたものであってもよいし、または第１の不織布６Ｇと第２の不織布６Ｆとが、積層界面において熱により部分的に接合されたものであってもよい。
【００６５】
また、表面シート６を形成する不織布としては前記エアースルー法により形成されたものに限られず、繊維が三次元骨格を形成して内部に空隙２２が形成される構造のものであればどのようなものであってもよい。
【００６６】
例えば、前記撥水性繊維２１と親水処理された合成繊維２０とを混合したものや、前記撥水性繊維２１と前記親水処理された合成繊維２０にさらに天然繊維や再生セルロース繊維を混合したもの、あるいは前記撥水性繊維２１に天然繊維や再生セルロース繊維を混合したものによって、カード式、エアレイド法などの乾式フォーミングでウエッブを形成した後に、ポイントボンド、ケミカルボンド、あるいはニードルパンチにより繊維どうしを接合または交絡させたものであってもよい。
【００６７】
次に、中央吸収領域１１の内部において、前記表面シート６の下に接する前記液案内層５としては、親水性の化学繊維どうしが接合されて三次元の骨格を成して空隙を有する構造の不織布が用いられる。空隙を有する液案内層５を用いることにより、表面シート６から液案内層５に透過した液体を、自重によって透過させて上層吸収体４に与えることができる。また、前記案内層５がクッション層として機能するようになり、体圧が作用したときに表面シート６の前記空隙２２が潰れにくくなって、前記表面シート６が常に液透過機能を発揮できるようになる。
【００６８】
前記構造の液案内層５としては、親水性の化学繊維で形成された液透過機能を有するエアースルー不織布や、液透過機能と共に液保持機能を有するエアーレイド不織布を挙げることができる。
【００６９】
液案内層５を形成するエアースルー不織布は、芯部がポリプロピレン（ＰＰ）で鞘部がポリエチレン（ＰＥ）の偏芯タイプの芯鞘型複合合成繊維（例えば繊度が４．４ｄｔｅｘ、繊維長が５０ｍｍ）を１３５℃の熱風で１分間熱処理することにより形成されたもので、前記繊維には親水性油剤が塗布されたものが使用される。
【００７０】
液案内層５として用いられる前記エアーレイド不織布は、前記親水性の天然繊維または再生セルロース繊維と、親水処理された熱可塑性樹脂繊維とを混合したものを空気中に浮かせ、スクリーン上に前記繊維を回収して積層した後、加熱処理を施し、前記熱可塑性樹脂繊維の表面を溶融させ、熱可塑性樹脂繊維と親水性繊維とを熱溶着させることで製造される。または前記熱融着の代りにバインダーで繊維間を接着したものであってもよい。例えば、親水性繊維としては、木材パルプ、レーヨン、アセテートレーヨン、パルプ以外の天然セルロース繊維、マーセル化パルプ、クロスリンクパルプなどが使用され、化学繊維として芯部がポリプロピレン（ＰＰ）で鞘部がポリエチレン（ＰＥ）の芯鞘繊維（例えば繊度が１．７ｄｔｅｘ、繊維長が１３ｍｍ）が用いられる。
【００７１】
前記液案内層５の繊維密度は、前記上層吸収体４および表面シート６よりも低く、０．００５〜０．１ｇ／ｃｍ３の範囲のものが使用される。密度が前記範囲未満であると、繊維間の空隙が少なくなりすぎて、表面シート６から上層吸収体４への経血の導きが悪くなる。また前記範囲を超えると、空隙が大きくなりすぎ、繊維の三次元方向に延びる骨格の強度が低下して、身体との圧力により嵩が潰れやすくなる。
【００７２】
図３に示すように、前記液案内層５は、エアースルー不織布が２枚重ね以上に折り畳まれたものが用いられている。この実施の形態では、前記不織布が二箇所の折れ線で折り畳まれて３枚重ねものが使用されており、液案内層５の全体の厚みは、１．５ｍｍ〜６ｍｍの範囲のものとなっている。
【００７３】
前記液案内層５の平面形状は長方形であり、縦方向に延びる側縁５ａと側縁５ｂとの間の幅寸法がＷ１で、横方向に延びる前縁５ｃと後縁５ｄとの間の長さ寸法がＬ１で示されている。図２に示すように、前記液案内層５の面積は、前記圧着部９の内側の輪郭線９Ａで囲まれる面積よりも充分に小さくなっており、前記側縁５ａ、側縁５ｂ、前縁５ｃおよび後縁５ｄのいずれも前記圧着部９よりも内側に離れており、前記圧着部９には掛かっていない。
【００７４】
図１と図４（Ａ）に示すように、前記中央吸収領域１１では、表面シート６に多数の液透過孔１５が規則的に配列して形成されている。図４（Ａ）に示すように、前記液透過孔１５は、表面シート６から液案内層５にかけて貫通して形成されている。
【００７５】
前記液透過孔１５は、針の付いたロールと、孔が設けられたロールとを噛み合わせ、前記ロール間に、表面シート６と液案内層５とが積層されたものを通過させることで形成することができる。または、前記ロール間に表面シート６を供給して、表面シート６のみに孔を形成してもよい。あるいは、前記液透過孔１５は、針の付いたロールと、表面が滑らかなロール間に表面シート６を通過させ、その際に、どちらか一方のロールの回転速度を速めることで、前記表面シート６とロール間に摩擦を生じさせて形成することもできる。
【００７６】
また表面シート６と液案内層５とを重ねた状態で、加熱した針を用いて開孔処理を行うことにより、液透過孔１５の周囲で前記表面シート６に含まれる熱可塑性繊維と液案内層５とに含まれる熱可塑性繊維とが融着され、これにより表面シート６と液案内層５とが接合されるようになる。このようにすると、表面シート６と液案内層５との境界面に接着剤を塗布することが不要になり、表面シート６から液案内層５に液が透過するときに、接着剤による透過面積の減少が生じることがない。ただし、表面シート６のみに液透過孔１５を開孔させたものを使用するときには、前記表面シート６と液案内層５とを接着剤で接着し、または熱エンボス加工で接合することもできる。
【００７７】
前記液透過孔１５は、図４（Ａ）および図８に示すように、その表面での開孔径Ｈｄが０．５〜３．０ｍｍであることが好ましく、さらに好ましくは０．８〜１．５ｍｍである。また液透過孔１５の、縦方向の配列ピッチＨｙは２〜５ｍｍ、横方向の配列ピッチＨｘが１〜４ｍｍであることが好ましく、例えばＨｙがＨｘよりも長く、液透過孔１５の配列は、図８に示すように各液透過孔１５がＸ方向とＹ方向に互い違いに位置する関係に形成される。さらに複数の液透過孔１５が配列している領域における前記液透過孔１５の面積占有率は３〜１５％の範囲内で選択することができる。
【００７８】
前記中間層を形成する下層吸収体３と上層吸収体４とは互いに重ねられ、重ねられた吸収体の上面と下面とが親水性のティッシュでサンドされる。そして前記上層吸収体４の上面を覆う前記ティッシュと液案内層５とが、網状、櫛状またはスパイラル状に塗布されたホットメルト型接着剤によって接着される。また、下層吸収体３の下面を覆うティッシュと裏面シート２の境界面もホットメルト型接着剤で接着されている。
【００７９】
前記圧着部９の外側の輪郭線９Ｂよりも外周側の、前記下層吸収体３と上層吸収体４が存在する領域が補助吸収領域１２となっている。この補助吸収領域１２では、前記輪郭線９Ｂのすぐ外周側に、下層吸収体３と上層吸収体４および表面シート６が重ねられた嵩高部１２ａが形成されており、それよりも外周側には、下層吸収体３が表面シート６で覆われた厚みの薄い領域１２ｂが設けられている。そして、前記補助吸収領域１２を超えた外周側では、前記下層吸収体３と上層吸収体４とを介在させることなく、裏面シート２と表面シート６とがホットメルト型接着剤によって接着されている。
【００８０】
図１と図２に示すように、前記補助吸収領域１２の嵩高部１２ａは前記圧着部９の外周の全周を囲むように形成され、また前記厚みの薄い領域１２ｂは、前記嵩高部１２ａの外周の全周を囲むように形成されている。この実施の形態では、前記液透過孔１５が中央吸収領域１１内にのみ形成され、前記補助吸収領域１２では、液透過孔１５が形成されていない。ただし、前記補助吸収領域１２においても前記液透過孔を形成することを妨げるものではない。
【００８１】
上層吸収体４は、粉砕パルプ、マーセル化パルプ、クロスリンクパルプなどのパルプの積層体で目付けが例えば２３０ｇ／ｍ２のもので形成される。下層吸収体３は、前記パルプに対して１．５〜２．０質量％の高吸収性ポリマーが含まれたもので、目付けおよび厚みが前記上層吸収体４の８０％以下のもの、例えば目付けが１６０ｇ／ｍ２のものが使用される。また、下層吸収体３には、図１に示すような格子状パターン１６のエンボスが形成されている。
【００８２】
前記上層吸収体４および下層吸収体３の密度は、０．１〜０．６ｇ／ｃｍ３の範囲が好ましい。前記範囲未満であると剛性が低くなりすぎて生理用ナプキン１の形態を保てず、身体に着用しているときに皺や縒れが発生するおそれがある。また前記範囲を超えると、剛直となって身体に違和感を与えやすくなる。
【００８３】
前記圧着部９は、加熱ローラを用いたエンボス加工によって形成されたものであり、下層吸収体３、上層吸収体４および表面シート６が重ねられた状態で、下層吸収体３の外面に、表面がフラットなロールが当てられ、表面シート６の表面側にエンボスパターンの凸部を有する加熱ロールが当てられて、下層吸収体３、上層吸収体４および表面シート６が前記凸部に加圧され且つ加熱される。その結果、前記圧着部９では、図２に示すように幅寸法δが０．２〜１．５ｍｍの部分で、各層に含まれている熱可塑性繊維が溶融してフィルム状の溶融部９Ｄが形成される。前記溶融部９Ｄの間には、フィルム状にはなっていないが、圧着部９以外の領域よりも高密度となった高密度部９Ｅが形成されている。前記溶融部９ＤのピッチＰは例えば１〜５ｍｍである。また圧着部９の幅寸法Ｗａは２〜４ｍｍ程度である。
【００８４】
裏面シート２は、液不透過性で且つ通気性のシートであり、微細な通気孔が形成されたポリエチレン（ＰＥ）フィルム、あるいはポリプロピレン（ＰＰ）フィルムなどである。例えば、前記プラスチックシートにＣａＣｏ３、ＢａＳｏ４等の無機フィラーを混合させて延伸処理することにより、フィルムに微細な通気孔が適切に分散して形成され、通気性を向上させることができる。厚みは１５〜５０μｍ程度のものである。あるいは、不繊布に熱可塑性樹脂をラミネーションした材料であってもよい。
【００８５】
図３に示すように、前記裏面シート２の外面には、感圧接着剤層７が、所定の横幅寸法で縦方向に連続して延びるように帯状に塗工されている。そして、使用前の状態では、前記感圧接着剤層７が離型シート（図示せず）で覆われて保護されている。
【００８６】
前記実施の形態の生理用ナプキン１では、横方向中心線Ｏｘ−Ｏｘでの幅寸法は８０ｍｍ、縦方向中心線Ｏｙ−Ｏｙでの長さ寸法は２１０ｍｍ程度である。そして、前記圧着部９で囲まれた中央吸収領域１１は女性の膣口に密着できる面積を有していることが必要であり、幅寸法Ｗ２が２５ｍｍ〜５０ｍｍの範囲、縦方向の寸法Ｌ２は５０〜１１０ｍｍの範囲である。また、就寝時などに着用するのに適したロングタイプでは、前記中央吸収領域１１が肛門の後方領域まで延びていることが好ましく、この場合には中央吸収領域１１の縦方向の寸法の上限は２８０ｍｍ程度である。
【００８７】
この生理用ナプキン１を使用するときには、まず感圧接着剤層７を保護している離型シートを剥がして、感圧接着剤層７を介して、下着のクロッチ部２８の内側に接着して使用する。
【００８８】
下着および生理用ナプキン１を身体に着用した状態で、前記クロッチ部２８および生理用ナプキン１が、両側から大腿部の締め付け力を受ける。前記生理用ナプキン１では、縦方向中心線Ｏｙ−Ｏｙから横方向へ等距離の位置で縦方向に延びる右側圧着部９ａおよび左側圧着部９ｂが形成されているため、前記締め付け力により、生理用ナプキン１は前記右側圧着部９ａおよび左側圧着部９ｂの部分がヒンジとして機能して生理用ナプキン１は、このヒンジの部分を折り線として図７に示すように折り曲げられる。
【００８９】
中央吸収領域１１に設けられている液案内層５は圧着部９に掛かっておらず、圧着部９では、下層吸収体３と上層吸収体４とが存在しているだけである。よって、前記圧着部９と、圧着部９以外の領域との間の剛性差と厚み差を大きくでき、生理用ナプキン１は、右側圧着部９ａと左側圧着部９ｂの位置で折り曲がりやすくなる。
【００９０】
そして、大腿部からの締め付け力は、前記右側圧着部９ａと左側圧着部９ｂから中央吸収領域１１に作用し、中央吸収領域１１の表面が身体に向けて突状に湾曲し、中央吸収領域１１に位置する表面シート６の表面が女性の膣口に密着できるようになる。中央吸収領域１１は、下層吸収体３、上層吸収体４および液案内層５を有して嵩高となっており、しかも液案内層５は密度の低い素材であるため、膣口への密着感触がソフトである。
【００９１】
膣口から排泄される経血などの比較的粘度の高い排泄液は、主に中央吸収領域１１において表面シート６に与えられる。前記排泄液は、前記表面シート６内の前記空隙２２のうち、主に親水性繊維２０で囲まれまたは挟まれている領域において前記親水性繊維２０を伝わって、また空隙２２内の毛細管作用により空隙２２内を伝わって浸透していく。ただし、空隙２２内には撥水性繊維２１が現れている領域が存在しているため、この撥水性繊維２１の撥水機能により、排泄液は表面シート６内において三次元方向への過剰な拡散が抑制される。
【００９２】
よって、表面シート６内で、排泄液はその自重によって前記空隙２２内を下向きに進行し、シートの厚み方向へ抜けるようにして透過し、表面シート６内においてシート面方向に排泄液が拡散されていくのが抑制される。そのため、排泄液は表面シート６に与えられた領域でスポット的に表面シート６を透過していくようになる。
【００９３】
前記表面シート６の限られた領域内を下降した排泄液は、その下の液案内層５に与えられるが、この液案内層５は表面シート６よりも密度が低く、その内部に比較的大きな空隙が形成されているため、排泄液は液案内層５の空隙内を自重で落下しながら上層吸収体４に与えられる。液案内層５は、表面シート６を透過した液体を迅速に上層吸収体４に導くように機能するため、表面シート６が液体で飽和しにくくなり、排泄液が表面シート６に繰り返して与えられたときに、その排泄液は表面シート６を迅速に透過していくようになる。
【００９４】
また身体が着座姿勢などのときに、身体の体重が表面シート６に作用するが、その下に位置する液案内層５がクッション層として作用するため、表面シート６の前記空隙２２が潰れにくくなり、表面シート６が常に液体の透過機能を発揮できるようになる。
【００９５】
またこの実施の形態では、図４（Ａ）に示すように、表面シート６から液案内層５にかけて多数の液透過孔１５が形成されているため、表面シート６の表面に与えられた液体は、前記表面シート６を構成する繊維２０，２１間に形成された前記空隙２２内を伝わって透過するのみならず、前記液透過孔１５を通過して液案内層５に導かれるようになる。このように、表面シート６自体の液透過機能と前記液透過孔１５の液透過機能を併せ持つことによって、表面シート６に与えられた排泄液は、迅速に液案内層５に入り込むようになる。
【００９６】
また、前記液案内層５は密度が低く、液案内層５内での液体の周囲への拡散が生じにくくなっている。そのため、膣口から排泄された経血などが中央吸収領域１１内の限られた範囲を通過して上層吸収体３に与えられるようになり、生理用ナプキン１の表面側における排泄液の拡散領域を狭くできる。
【００９７】
表面シート６および液案内層５を自重で透過した液体は、密度の高い上層吸収体４の親水作用および毛細管作用により直ちに吸引されて、上層吸収体４内で吸収されて保持される。さらに上層吸収体４内の排泄液は下層吸収体３で吸収されて保持される。中央吸収領域１１では、上層吸収体４と表面シート６との間の距離が離れているため、上層吸収体４内で拡散している経血の色が表面側から目で確認しにくくなり、使用中の生理用ナプキン１の表面を着用者が目視したときに、心因的な不安を感じるのを防止しやすい。
【００９８】
また前記圧着部９は、中央吸収領域１１内に位置する上層吸収体４と下層吸収体３内で液体が周囲に拡散したときに排泄液の拡散を阻止するように機能するため、中央吸収領域１１に供給された排泄液は、圧着部９を超えてその周囲の補助吸収領域１２に伝達されにくくなる。
【００９９】
このように上層吸収体４と下層吸収体３に吸収された保持された排泄液は圧着部９で囲まれた中央吸収領域１１内で主に保持され、前記補助吸収領域１２では、上層吸収体４と下層吸収体３に多量の排泄液が与えられにくくなっている。したがって、身体を伝わった経血などが前記圧着部９を超えて補助吸収領域１２の表面に付着し、または多量の排泄液が中央吸収領域１１に与えられ、この排泄液が表面シート６を伝わって、補助吸収領域１２において表面シート６に付着したときに、その下に位置する上層吸収体４または下層吸収体３の親水作用および毛細管作用により前記排泄液は素早く吸収される。このときも、表面シート６では液体が前記空隙２２内を伝わって上層吸収体４または下層吸収体３に引き込まれるようになり、表面シート６において排泄液がシート面内で拡散しにくくなる。
【０１００】
補助吸収領域１２においても、表面シート６の面内に排泄液が拡散しにくいため、補助吸収領域１２が当たりやすい大陰唇や大腿部に湿潤感を与えることが少ない。
【０１０１】
図９は本発明の第２の実施の形態の吸収性物品としての生理用ナプキン１Ａを示す断面図である。
【０１０２】
この生理用ナプキン１Ａでは、図３に示す生理用ナプキン１のように液案内層５が設けられておらず、裏面シート２と表面シート６の間に位置する中間層が前記下層吸収体３と上層吸収体４のみで形成されている。そして上層吸収体４の上が表面シート６Ｂで覆われている。この表面シート６Ｂは図６（Ｂ）に示したものと同じであり、２枚の不織布６Ｇと６Ｆが積層されたものであり、上側の不織布６Ｆが、下側の不織布６Ｇよりも撥水性繊維２１の含有比率の多いものである。
【０１０３】
この生理用ナプキン１Ａも、図１と図２に示した前記第１の実施の形態と同様に、下層吸収体３と上層吸収体４および表面シート６Ｂに圧着部９が形成されて、圧着部９で囲まれた中央吸収領域１１Ａと、圧着部９の外側に位置する補助吸収領域１２Ａとに区分されている。
【０１０４】
この実施の形態では、表面シート６Ｂの表面に与えられた排泄液が、前記空隙２２内を伝わり、その下に位置する上層吸収体４の親水作用および毛細管作用により引き込まれる。前記のように表面シート６Ｂは、シート面内で排泄液が拡散しにくい構造であるため、中央吸収領域１１Ａの限られた領域にスポット的に与えられた排泄液は、その領域内で速やかに上層吸収体４内に吸収されるようになる。
【０１０５】
前記表面シート６Ｂは、第１の面２５から第２の面２６に向けて親水度の勾配を有しているため、表面シート６Ｂ内で排泄液が厚み方向へ導かれやすく、面内で拡散しにくいものとなっている。
【０１０６】
なお、図９に示す実施の形態において、図５に示すように１枚の不織布で形成された表面シート６を設けてもよいし、または図６（Ａ）に示す表面シート６Ａを設けてもよい。
【０１０７】
図９に示す実施の形態においても、少なくとも中央吸収領域１１Ａにおいて、表面シートに多数の液透過孔が形成されていることが好ましい。
【０１０８】
また、図９に示す実施形態の生理用ナプキン１Ａにおいて、表面シートの下に位置する上層吸収体４として、繊維が三次元骨格構造を有し、繊維間に空隙を形成したものを用いることもできる。例えば、前記液案内層５として使用することのできるエアーレイド不織布と同様のものを上層吸収体４として用いると、上層吸収体４が嵩高でクッション性を有するものとなる。また上層吸収体４の内部の空隙内を排泄液が速やかに移動するため、中央吸収領域１１Ａにおいて、表面シート６Ｂに繰り返して与えられる排泄液が表面シート６Ｂを迅速に透過できるようになる。
【０１０９】
次に、図１０は本発明の第３の実施の吸収性物品である生理用ナプキン１Ｂを示し、図１１は本発明の第４の実施の形態の吸収性物品である生理用ナプキン１Ｃを示している。
【０１１０】
この両実施の形態は、圧着部のパターンおよび生理用ナプキンの外形が前記第１の実施の形態と相違している。ただし、それ以外の構成は、図１以下に示した第１の実施の形態および図９に示した第２の実施の形態に示すものを選択的に採用し得る。したがって、図１０と図１１において第１の実施の形態および第２の実施の形態と同様の構成については同じ符号を付してその詳しい説明を省略する。
【０１１１】
図１０に示す第３の実施の形態の生理用ナプキン１Ｂは、肌側の表面に圧着部９０を有している。
【０１１２】
この圧着部９０は、図２に示した圧着部９とほぼ同じパターン形状の右側圧着部９ａと左側圧着部９ｂ、および前方圧着部９ｃと後方圧着部９ｄを有しており、これら圧着部９ａ，９ｂ，９ｃ，９ｄが中央吸収領域１１を囲むように連続しており、この中央吸収領域１１内に前記液案内層５が設けられている。
【０１１３】
前記圧着部９０には、右側圧着部９ａと前方圧着部９ｃとの境界からさらに前方に延びる前方延長圧着部９ｅが形成され、同様に左側圧着部９ｂと前方圧着部９ｃとの境界からさらに前方に延びる前方延長圧着部９ｆが形成されている。前記前方延長圧着部９ｅは右側圧着部９ａの延長線上に位置し、前方延長圧着部９ｆも左側圧着部９ｂの延長線上に位置している。そして、前方延長圧着部９ｅと前方延長圧着部９ｆは、生理用ナプキンの前縁部１ｃに向かうにしたがって、縦方向中心線Ｏｙ−Ｏｙから離れるように傾斜しており、前方延長圧着部９ｅと前方延長圧着部９ｆの前方の終端は、前記前縁部１ｃと右側縁部１ａおよび左側縁部１ｂから離れた位置にある。
【０１１４】
また、後方領域では、右側圧着部９ａと後方圧着部９ｄとの境界からさらに後方に延びる後方延長圧着部９ｇが形成され、左側圧着部９ｂと後方圧着部９ｄとの境界からさらに後方に延びる後方延長圧着部９ｈが形成されている。前記後方延長圧着部９ｇは右側圧着部９ａの延長線上に位置し、後方延長圧着部９ｈも左側圧着部９ｂの延長線上に位置している。そして、後方延長圧着部９ｇと後方延長圧着部９ｈは、生理用ナプキンの後縁部１ｄに向かうにしたがって、縦方向中心線Ｏｙ−Ｏｙから離れるように傾斜しており、後方延長圧着部９ｇと後方延長圧着部９ｈの後方での終端は、前記後縁部１ｄと右側縁部１ａおよび左側縁部１ｂから離れた位置にある。
【０１１５】
前記パターンの圧着部９０を有する生理用ナプキンでは、右側圧着部９ａ、左側圧着部９ｂ、前方圧着部９ｃおよび後方圧着部９ｄで囲まれた中央吸収領域１１、すなわち液案内層５が設けられた領域が、図７に示すように装着者側に凸状に変形し、前記中央吸収領域１１が身体の排泄部に密着しやすくなっている。
【０１１６】
さらに前方圧着部９ｃよりも前方の領域では、前方延長圧着部９ｅと前方延長圧着部９ｆとが、前縁部１ｃに向かうにしたがって互いに離れるように対向して形成されている。そのため、前方延長圧着部９ｅと右側縁部１ａとで挟まれた領域、および前方延長圧着部９ｆと左側縁部１ｂとで挟まれた領域が、前方延長圧着部９ｅと前方延長圧着部９ｆを曲げ起点として身体に向かう方向へ変形しやすくなる。したがって、身体の股間部の前方部分に生理用ナプキンがフィットしやすくなる。
【０１１７】
同様に後方領域においても、後方延長圧着部９ｇと右側縁部１ａとで挟まれた領域、および後方延長圧着部９ｈと左側縁部１ｂとで挟まれた領域が、後方延長圧着部９ｇと後方延長圧着部９ｈを曲げ起点として身体に向かう方向へ変形しやすくなる。したがって、身体の臀部の形状に追従するように生理用ナプキンが変形して身体にフィットしやすくなる。
【０１１８】
また吸収性物品は、図１と図２および図１０のような平面形状に限らず、右側縁部１ａと左側縁部１ｂからウイング部が突出形成されたものであってもよい。
【０１１９】
図１１は、前記ウイング部を形成した第４の実施の形態の生理用ナプキン１Ｃを示している。
【０１２０】
この生理用ナプキン１Ｃは、その両側縁部のほぼ中央部分から両側方へ延出する一対のウイング部２１，２１が設けられている。この生理用ナプキン１Ｃでは、裏面シート２の両側縁部が前記ウイング部２１，２１と同じ形状となっているが、表面シート６の右側縁部６ａと左側縁部６ｂは、ウイング部２１，２１の基部までしか延びていない。そして左右両側部では、疎水性の不織布また撥水処理された不織布で形成された液不透過性のシート２２，２２が最表面に重ねられている。このシート２２，２２の内側の縁部２２ａ，２２ａは、縦方向中心線Ｏｙ−Ｏｙから一定距離開けた位置で、且つ前記圧着部９から離れた位置にあり、縁部２２ａと２２ａで挟まれた領域に表面シート６が露出している。
【０１２１】
そしてシート２２，２２は、両側方において表面シート６の上に接着され、またウイング部２１，２１では前記裏面シート２に接着されている。すなわち、前記ウイング部２１，２１は、裏面シート２と前記シート２２とが接着されたものであり、この部分に液体が浸透できないようになっている。
【０１２２】
この生理用ナプキン１Ｃでは、補助吸収領域１２のさらに両外側に、前記液不透過性のシート２２，２２が設けられているため、経血などの横漏れをさらに防止できるようになる。またウイング部２１，２１を、感圧接着剤層を介して下着のクロッチ部の外面に接着することにより、前記クロッチ部において、生理用ナプキン１Ｃをしっかり固定することができる。
【０１２３】
そして、両シート２２，２２の縁部２２ａと２２ａとで挟まれた領域に、図１０に示す生理用ナプキン１Ｄと同様のパターンの圧着部１９０が形成されている。
【０１２４】
また、本発明は生理用ナプキンの形状として、縦方向の寸法が大きく、また中央吸収領域が縦長のロングタイプのものであってもよい。
【０１２５】
図１２は、第５の実施の形態として、ロングタイプの生理用ナプキン１Ｄを示す平面図である。
【０１２６】
この生理用ナプキン１Ｄは、基本的な構造が前記生理用ナプキン１，１Ａおよび１Ｂと同じであるが、全体の大きさおよび圧着部の平面パターンの形状のみが相違している。
【０１２７】
この生理用ナプキン１Ｄは縦方向の寸法が長く、また後方において全体の幅方向が広くなっており、股間部に着用したときに前記後方部分が臀部に密着できるようになっている。
【０１２８】
この生理用ナプキン１Ｄでは、裏面シート、下層吸収体３Ａ、上層吸収体４Ａ、液案内層５Ａの縦方向の寸法が長くなっている。そして、圧着部１９０も縦方向に長いパターンとなっている。この縦長パターンの圧着部１９０は、中央吸収領域１１Ｂを囲むように連続して形成された右側圧着部１９０ａ、左側圧着部１９０ｂ、前方圧着部１９０ｃおよび後方圧着部１９０ｄを有している。また前方圧着部１９０ｃよりも前方には、一対の前方延長圧着部１９０ｅ，１９０ｆが設けられている。この前方延長圧着部１９０ｅ，１９０ｆは、前方に向かうにしたがって互いの間隔が広がるように傾斜して延びており、それぞれの前方延長圧着部１９０ｅ，１９０ｆの前端部は、生理用ナプキンの縁部から離れた位置にある。
【０１２９】
さらに、右側圧着部１９０ａよりも内側には短い内側圧着部１９０ｇが設けられており、左側圧着部１９０ｂよりも内側には同じく短い内側圧着部１９０ｈが設けられている。
【０１３０】
なお、図１２に示すように前記圧着部１９０の各部分は所定の幅寸法を有しているが、この幅内において、図２に示す実施の形態と同様に、フィルム状の溶融部９Ｄと高密度部９Ｅが圧着部の線方向に沿って交互に形成されている。
【０１３１】
また、前記液案内層５Ａは、前記中央吸収領域１１Ｂにおいて縦方向に長い面積を有し、且つ圧着部１９０に掛からないようになっている。そして圧着部１９０の外周に補助吸収領域１２Ｂが形成されている。
【０１３２】
この生理用ナプキン１Ｄでは、中央吸収領域１１Ｂが縦方向に長くなっているため、この中央吸収領域１１Ｂが膣口から臀部にかけてフィットできるようになっている。特に前記内側圧着部１９０ｇ，１９０ｈが設けられていると、前記中央吸収領域１１Ｂの前方領域と後方領域とが前記内側圧着部１９０ｇ，１９０ｈを起点として折り曲がりやすくなるため、前方領域が膣口にフィットし、後方領域が臀部の溝内にフィットしやすくなる。このように中央吸収領域１１Ｂが前後に折り曲がって身体にフィットしやすいため、中央吸収領域１１Ｂに与えられた経血の臀部方向への拡散を防止でき、前記表面シートを用いたスポット吸収能力を有効に利用することができる。
【０１３３】
また生理用ナプキン１Ｄの前端部分では、前方延長圧着部１９０ｅ，１９０ｆの部分で生理用ナプキンが折り曲がりやすいため、膣口よりも前方部分に生理用ナプキンがフィットしやすくなる。
【０１３４】
そして、中央吸収領域１１Ｂに位置する液案内層５Ａによって、表面シート６Ａに与えられた経血をその下の上層吸収体４Ａおよび下層吸収体３Ａに導くことができるようになっている。
【０１３５】
なお、図１２の実施の形態において、前方延長圧着部１９０ｅ，１９０ｆと、内側圧着部１９０ｇ，１９０ｈは特に設けられていなくてもよい。
【０１３６】
前記各実施の形態の生理用ナプキンでは、親水性繊維と撥水性繊維を混合させた表面シートを用いることにより、経血を中央部でスポット的に吸収することが可能であるため、肌側表面に沿って経血が周囲に拡散するのを防止できるようになっている。したがって、従来のような前記肌側表面に沿って経血が拡散したときの対策を省略し、あるいはその対策のための構造を簡略化することが可能である。
【０１３７】
例えば図１、図２、図１０、図１２の実施の形態のように、表面シートが肌側表面の全面に現れるものとし、図１１に示すような不透液性のシート２２，２２を左右両側に配置しない構造であっても、左右両側方への経血の広がりや漏れを防止できる。また図１１に示す不透液シート２２，２２を設けた場合も、このシート２２，２２の撥水性をさほど高くする必要がなく、またシート２２，２２として目付けの小さい材料を使用することができる。また、図１、図２、図１０、図１２の実施の形態のように左右にウイング部を有しないものであっても、横漏れを防止しやすい。また、図１１に示す実施の形態のようにウイング部２１，２１を設けた場合も、このウイング部２１，２１の撥水性を高くしたり目付けの大きなものとする必要はない。
【０１３８】
また、肌側表面の中央部で経血をスポット吸収できるため、生理用ナプキンの後方への漏れを防止しやすい。したがって、生理用ナプキンの後方部に左右に広がるヒップガード部を設けなくても臀部への経血の漏れを低減できる。また図１２に示すように縦長で左右に広がるヒップガード部を有する場合に、このヒップガード部を小さい面積のものや薄いものにできる。
【０１３９】
また前記各実施の形態は、圧着部９、９０または１９０で挟まれた中央吸収領域１１が表面側へ隆起しており、この部分が女性の局部に密着するものとなっている。この局部密着型の生理用ナプキンは、表面を膣口に密着させて経血を吸収するものであるが、前記実施の形態のように親水性繊維と撥水性繊維を混合させた表面シートを用いることにより、膣口に密着している部分の表面で経血が拡散するのを防止でき、着用者の体の局部以外の部分が経血で汚れることが少なく、不快感を生じ難く、また経血を拭き取る手間を与えることが非常に少なくなる。
【０１４０】
ただし、本発明の吸収性物品は、前記のような圧着部９，９０または１９０が形成されておらず、隆起した中央吸収領域が形成されていない生理用ナプキンであってもよい。この場合も、表面での排泄液の拡散が生じにくい点で有効である。
【０１４１】
または、本発明は、薄型の吸収層、または薄型の親水性のクッション層の表面が前記表面シートで覆われたおりもの吸収シートとして構成することもできる。この場合もおりものなどの分泌物を拡散させることなく、スポット的に吸収することができる。
【０１４２】
【実施例】
以下本発明の吸収性物品の好ましい実施例と、その性能について比較例と対比して説明する。
【０１４３】
まず、前記実施例および比較例の吸収性物品に選択して使用される表面シート、液案内層、吸収層および裏面シートの材質について説明する。
【０１４４】
（表面シート）
（１）表面シートＡ
撥水性繊維２１として、芯部がポリエチレンテレフタレート（ＰＥＴ）で、鞘部がポリエチレン（ＰＥ）の繊度が２．２ｄｔｅｘで４４ｍｍの芯鞘型複合合成繊維で、断面での芯部と鞘部の面積比率は５０：５０であり、芯部に酸化チタンを繊維全体の０．５質量％含んだもので、表面に撥水性油剤を０．４５±０．０５質量％塗布したものを用いた。具体的には、東洋紡績株式会社製の「２．２Ｔ
４４−ＡＲＨ」を用いた。
【０１４５】
親水性繊維２０として、芯部がポリエチレンテレフタレート（ＰＥＴ）で、鞘部がポリエチレン（ＰＥ）の繊度が２．２ｄｔｅｘで４４ｍｍの芯鞘型複合合成繊維で、断面での芯部と鞘部の面積比率および酸化チタンの含有量が前記撥水性繊維と同じもので、表面に親水性油剤を０．３５質量％塗布したものを用いた。
【０１４６】
前記撥水性繊維が２０質量％、親水性繊維が８０質量％の割合の繊維ウエッブをカード法で形成し、１３０℃〜１４０℃の熱風内を１００〜１２０ｍ／ｍｉｎの速度で通過させた１枚のエアースルー不織布を表面シートＡとした。目付けを２５ｇ／ｍ２とした。
【０１４７】
（２）表面シートＢ
前記表面シートＡと同じ撥水性繊維２１と親水性繊維２０を用いて、図６（Ｂ）に示すような２枚の不織布が重ねられた表面シートを形成した。
【０１４８】
それぞれの不織布の製造条件は、表面シートＡと同じである。ただし、肌側に向けられる上層の不織布は、撥水性繊維２１が２０質量％、親水性繊維２０が８０質量％の割合で、目付けが１４ｇ／ｍ２、下側の不織布は、前記撥水性繊維２１が１５質量％、親水性繊維２０が８５質量％の割合で、目付けが１１ｇ／ｍ２とし、２枚の不織布の合計目付けを２５ｇ／ｍ２とした。
【０１４９】
（３）表面シートＣ
前記表面シートＡで用いた親水性繊維２０のみを用いて１枚の不織布を製造した。エアースルー法での製造条件は前記表面シートＡと同じである。
前記不織布の目付けを２５ｇ／ｍ２とした。
【０１５０】
（液案内層）
（１）液案内層Ａ
芯部がポリプロピレン（ＰＰ）で、鞘部がポリエチレン（ＰＥ）の繊度が４．４ｄｔｅｘで繊維長が５１ｍｍの芯鞘型複合合成繊維の表面に親水性油剤を０．３質量％塗布した親水性繊維を用いて、カード法でウエッブを形成し、さらにエアースルー法で、１３０℃〜１４０℃の熱風に前記ウエッブを１００〜１２０ｍ／ｍｉｎで通過させた不織布を形成した。不織布の目付けを２０ｇ／ｍ２とし、これを３枚重ねに折り畳んだものを液案内層Ａとした。
【０１５１】
（２）液案内層Ｂ
芯部がポリエチレンテレフタレート（ＰＥＴ）で、鞘部がポリエチレン（ＰＥ）の繊度が３．３ｄｔｅｘで繊維長が５１ｍｍの芯鞘型複合合成繊維の表面に親水性油剤を０．３質量％塗布した親水性繊維を用いた。
【０１５２】
繊維長の平均が約３ｍｍの針葉樹クラフトパルプと、前記親水性繊維と、アクリル酸バインダー（液体）とを、６５質量％：２５質量％：１０質量％の割合として、エアレイド方式で目付けが６０ｇ／ｍ２のエアレイド不繊布を形成した。
【０１５３】
具体的には、前記パルプと親水性繊維とを混合したものを空気中に浮かせ、スクリーン上に前記繊維を回収して積層した後、前記バインダーを両表面に塗布した後に乾燥させたものである。
【０１５４】
（吸収層）
（１）吸収層Ａ
繊維長の平均が約３ｍｍの針葉樹クラフトパルプを目付け３００ｇ／ｍ２に、高吸収性ポリマーを目付けが１０ｇ／ｍ２で混合したものを、目付けが１５ｇ／ｍ２のティッシュで包んだ単層のものを吸収層Ａとした。
【０１５５】
（２）吸収層Ｂ
繊維長の平均が約３ｍｍの針葉樹クラフトパルプと、高吸収性ポリマーと、アクリル酸バインダーとを、７０質量％：２０質量％：１０質量％の割合として、前記液案内層Ｂと同じ製造方法により２００ｇ／ｍ２のエアレイド不繊布を形成し、これを吸収層Ｂとした。
【０１５６】
（裏面シート）
ポリエチレン樹脂をＴダイ法によって溶融押し出しして、坪量が２０ｇ／ｍ２の樹脂フィルムを裏面シートとした。裏面シートは以下の実施例と比較例において共通して使用されている。
【０１５７】
＜実施例と比較例＞
次に、上記の各部材を用いた実施例及び比較例の層構造について説明する。以下の実施例および比較例は、平面形状が図２に示すものと同様であるが、断面に現れる積層構造が相違している。いずれも圧着部９の形状が図１と図２に示す通りであり、中央吸収領域の縦方向の寸法Ｌ２を１００ｍｍ、幅方向の寸法Ｗ２を２８ｍｍとした。
【０１５８】
（実施例１）
断面形状が図１３に示す構造の生理用ナプキンを製造した。図１３に示すように、裏面シート３０の上に、吸収層３１、液案内層３２および表面シート３３を積層したもので、前記表面シート３３、液案内層３２、吸収層３１の３層に圧着部９を形成した。
【０１５９】
実施例１では、表面シート３３として前記表面シートＡを使用し、液案内層３２として前記液案内層Ａを使用し、吸収層３１として前記吸収層Ａを使用した。
【０１６０】
（実施例２）
断面形状が図１４に示す生理用ナプキンを製造した。図１４に示すものでは、裏面シート３０の上に、吸収層３１、液案内層３２および表面シート３３の順に積層されている。前記表面シート３３と吸収層３１の２層に圧着部９を形成し、液案内層３２は圧着部９にかからないように中央吸収領域にのみ設けた。
【０１６１】
実施例２は、表面シート３３として前記表面シートＢを使用し、液案内層３２として前記液案内層Ａを使用し、吸収層３１として前記吸収層Ａを用いた。
【０１６２】
（実施例３）
図１４に示す構造の生理用ナプキンで、表面シート３３として表面シートＡを用い、液案内層３２として液案内層Ａを用い、吸収層３１として吸収層Ａを用いた。
【０１６３】
（実施例４）
図１５に示す断面形状の生理用ナプキンを製造した。この生理用ナプキンは、裏面シート３０の上に、吸収層３１、第１の液案内層３５、第２の液案内層３６および表面シート３３の順に積層されている。圧着部９では、前記表面シート３３と吸収層３１が圧着され、前記第１の液案内層３５と第２の液案内層３６は前記圧着部９よりも内側に位置し、圧着部９にかかっていない。
【０１６４】
表面シート３３は前記表面シートＡで、第１の液案内層３５は前記液案内層Ｂ、第２の液案内層３６は前記液案内層Ａ、吸収層３１は前記吸収層Ｂをそれぞれ用いている。
【０１６５】
（実施例５）
図１４に示す構造の生理用ナプキンで、表面シート３３として前記表面シートＡ、液案内層３２として前記液案内層Ａ、吸収層３１として前記吸収層Ａを用いた。
【０１６６】
（比較例１）
図１４に示す構造の生理用ナプキンで、表面シート３３として前記表面シートＣ、液案内層３２として前記液案内層Ａ、吸収層３１として前記吸収層Ａを用いた。
【０１６７】
（液透過孔の形成）
実施例１、２、３及び比較例１の生理用ナプキンの前記圧着部９で囲まれた中央吸収領域に液透過孔１５を形成した。前記液透過孔１５は、表面シート３３から液案内層３２にかけて形成し、表面シートでの開孔径Ｈｄを１．０ｍｍ、複数の液透過孔１５が形成されている領域内での開孔面積率を８％とした。
【０１６８】
実施例４では、図１６に示すように、圧着部９で囲まれた中央吸収領域において、幅寸法Ｗ３が２０ｍｍの範囲に液透過孔１５を表面シート３３から第２の液案内層３６まで連通するように形成した。この液透過孔の開孔径と前記Ｗ３の幅内での液透過孔の開孔面積率を前記実施例１、２、３、および比較例１と同じとした。また、液透過孔１５が形成されている領域の両側では、ドット状のエンボス３７で表面シート３３と第２の液案内層３７および第１の液案内層３５を凹状に加圧して互いに固定した。複数の前記エンボス３７が点在している領域での前記エンボス３７の占有面積率を２．７％とした。
【０１６９】
なお実施例５の吸収性物品には、前記液透過孔１５および前記エンボス３７を設けなかった。
【０１７０】
＜吸収試験方法＞
試験方法を図１７に示す。平坦な試験台４０の上に前記実施例１ないし５、比較例１の試験サンプル４１を置き、オートビュレット４２を使用して、人工経血４３を９０ｇ／ｍｉｎの速さで３ｇ、前記試験サンプル４１の表面に滴下し、前記試験サンプルの表面から前記人工経血が見えなくなるまでの時間を１回目の吸収スピードとして測定した。
【０１７１】
次に上記１回目の測定してから３０秒がたった後、前記人工経血を９５ｇ／ｍｉｎの速さで４ｇ、前記試験サンプル４１の同じ場所に滴下し、前記試験サンプルの表面から前記人工経血が見えなくなるまでの時間を２回目の吸収スピードとして測定した。
【０１７２】
次に、上記２回目の測定してから３０秒がたった後、前記人工経血を９０ｇ／ｍｉｎの速さで３ｇ、前記試験サンプル４１の同じ場所に滴下し、前記試験サンプルの表面から前記人工経血が見えなくなるまでの時間を３回目の吸収スピードとして測定した。
【０１７３】
なお前記人工経血には、イオン交換水１リットルに対し、カルボキシメチルセルロースのナトリウム塩（ＮａＣＭＣ）を８ｇ、グリセリンを８０ｇ、ＮａＣｌを１０ｇ、ＮａＨＣＯを３４ｇ混合して攪拌し、さらに赤色の顔料で着色したものを使用した。
【０１７４】
なお上記３回目の吸収スピードの測定後、目視で、各試験サンプルの表面シートに広がる人工経血の幅寸法および縦方向の寸法をものさしで測定し、人工経血の拡散状況を調べた。その実験結果を以下に示す。
【０１７５】
【表１】
2004073759.tif 000003
【０１７６】
表１に示すように、実施例１ないし５では、比較例１に比べて、表面シートに拡散した人工経血の幅寸法及び長さ寸法が小さく、また前記吸収性物品の人工経血に対する吸収スピードが速いことがわかった。
【０１７７】
実施例１ない５では、いずれも表面シートとして、撥水性繊維と親水性繊維とが所定の割合で混合されたエアースルー不繊布からなる表面シートＡあるいは表面シートＢを用いている。一方、比較例１では、親水性繊維のみからなるエアースルー不繊布の表面シートＣを使用しているが、この実験から、表面シートとして、撥水性繊維と親水性繊維とが所定の割合で混合された表面シートを用いると、表面シートへの排泄液の拡散を適切に抑制できるとともに、前記排泄液の表面シートを透過するスピードを速めることができるとわかった。
【０１７８】
また実施例１ないし５、および比較例１はいずれも中央吸収領域の表面シート３３に液透過孔１５が設けられているのに対し、実施例５には、前記液透過孔１５が設けられていないが、実施例５の評価結果から液透過孔１５を設けなくても、前記表面シート３３を親水性繊維と撥水性繊維とを混合して形成することで、比較例１に比べて、表面シートへの排泄液の拡散を適切に抑制できるとともに、前記排泄液の表面シートを透過するスピードを速めることができるとわかった。
【０１７９】
【発明の効果】
以上のように本発明では、表面シート上に与えられた排泄液を、迅速に引き込んで透過させることができるとともに、表面シートでの液の拡散を防止でき、横漏れを有効に防止できる。
【０１８０】
また、本発明の吸収性物品は、膣口から排出される排泄液が拡散することなくスポット的に吸収されるため、排泄液が吸収性物品の表面で拡散して、これが股間部での膣口以外の部分に再付着するような現象を防止でき、排泄液が身体に再付着することに起因する不快感が生じ難くなる。
【０１８１】
したがって、例えば、圧着部で挟まれた中央吸収領域が突状に形成されてその部分が膣口などに密着するタイプに適用した場合に、膣口に密着している前記中央吸収領域において排泄液がスポット的に吸収され、密着部の周囲に排泄液が拡散しにくくなり、密着型の利点を生かすことができるようになる。
【図面の簡単な説明】
【図１】本発明の吸収性物品の第１の実施の形態の生理用ナプキンを示す斜視図、
【図２】図１に示す生理用ナプキンの平面図、
【図３】図１と図２に示す生理用ナプキンの横方向中心線での断面図、
【図４】（Ａ）は図３に示す断面図の中央吸収領域の拡大図、（Ｂ）は補助吸収領域の拡大図、
【図５】（Ａ）は表面シートを構成する繊維構造を模式図的に示した部分拡大斜視図、（Ｂ）は、（Ａ）をさらに拡大した部分拡大斜視図、
【図６】（Ａ）（Ｂ）は厚み方向に親水性の勾配をもたせた表面シートの一例を示す断面図、
【図７】生理用ナプキンが身体に着用されたときの変形状態を示す断面図、
【図８】液透過孔の開孔状態を示す拡大平面図、
【図９】第２の実施の形態の生理用ナプキンを示す断面図、
【図１０】第３の実施の形態の生理用ナプキンを示す断面図、
【図１１】第４の実施の形態の生理用ナプキンを示す断面図、
【図１２】第５の実施の形態の生理用ナプキンを示す断面図、
【図１３】実施例１の吸収性物品の層構造を説明するための断面図、
【図１４】実施例２、３、５及び比較例１の吸収性物品の層構造を説明するための断面図、
【図１５】実施例４の吸収性物品の層構造を説明するための断面図、
【図１６】実施例４の吸収性物品の液透過孔とエンボスの形成パターンを示す部分平面図、
【図１７】吸収試験方法の説明図、
【符号の説明】
１、１Ａ、１Ｂ、１Ｃ、１Ｄ生理用ナプキン
２、３０　裏面シート
３　下層吸収体
４　上層吸収体
５、３２　液案内層
６、６Ａ、６Ｂ、３３　表面シート
９、９０、１９０　圧着部
１１　中央吸収領域
１５　液透過孔
２０　親水性繊維
２１　撥水性繊維
２２　空隙
３５　第１の液案内層
３６　第２の液案内層
３７　エンボス
【図１】
2004073759.tif 000004
【図２】
2004073759.tif 000005
【図３】
2004073759.tif 000006
【図４】
2004073759.tif 000007
【図５】
2004073759.tif 000008
【図６】
2004073759.tif 000009
【図７】
2004073759.tif 000010
【図８】
2004073759.tif 000011
【図９】
2004073759.tif 000012
【図１０】
2004073759.tif 000013
【図１１】
2004073759.tif 000014
【図１２】
2004073759.tif 000015
【図１３】
2004073759.tif 000016
【図１４】
2004073759.tif 000017
【図１５】
2004073759.tif 000018
【図１６】
2004073759.tif 000019
【図１７】
2004073759.tif 000020